(57)【要約】【課題】皮膜形成機能と中和機能とを兼ね備えた腐食抑制剤であって、高温環境でも長期間安定的に保存することができ、しかも１バッチで容易に製造することが可能な腐食抑制剤を提供する。【解決手段】次の（Ａ）〜（Ｃ）の各群の成分を含有する腐食抑制剤。（Ａ）炭素数が１０〜２２個の長鎖脂肪族アミン（Ｂ）ポリエチレングリコール脂肪酸エステルを含む界面活性剤（Ｃ）２−アミノ−２−メチル−プロパノール、モルホリン、及びモノイソプロパノールアミンよりなる群から選ばれる１種又は２種以上の水溶性アミン【選択図】なし【特許請求の範囲】
【請求項１】
次の（Ａ）〜（Ｃ）の各群の成分を含有することを特徴とする腐食抑制剤。
（Ａ）炭素数が１０〜２２個の長鎖脂肪族アミン
（Ｂ）ポリエチレングリコール脂肪酸エステルを含む界面活性剤
（Ｃ）２−アミノ−２−メチル−プロパノール、モルホリン、及びモノイソプロパノールアミンよりなる群から選ばれる１種又は２種以上の水溶性アミン
【請求項２】
請求項１において、（Ａ）長鎖脂肪族アミン、（Ｂ）界面活性剤及び（Ｃ）水溶性アミンが水性媒体中にエマルジョン化してなる腐食抑制剤であって、（Ａ）長鎖脂肪族アミンの含有量が０．３〜２．０重量％で、（Ｂ）界面活性剤の含有量が２〜４．５重量％で、（Ｃ）水溶性アミンの含有量が０．５〜５０重量％であることを特徴とする腐食抑制剤。
【請求項３】
請求項１又は２において、（Ｂ）界面活性剤が、ポリエチレングリコール脂肪酸エステルとプロピレングリコール脂肪酸エステル及び／又はグリセリン脂肪酸エステルとを含むことを特徴とする腐食抑制剤。
【請求項４】
請求項３において、（Ｂ）成分のポリエチレングリコール脂肪酸エステルとプロピレングリコール脂肪酸エステル及び／又はグリセリン脂肪酸エステルとの含有割合が、重量比でポリエチレングリコール脂肪酸エステル：プロピレングリコール脂肪酸エステル及び／又はグリセリン脂肪酸エステル＝２：１〜１００：１であることを特徴とする腐食抑制剤。
【発明の詳細な説明】
【技術分野】
【０００１】
本発明は、ボイラ蒸気復水系統の熱交換器や配管等に使用される金属の腐食を抑制するための腐食抑制剤に係り、特に高温環境での長期保存安定性に優れた腐食抑制剤に関する。
【背景技術】
【０００２】
ボイラ等の蒸気を発生系統では、給水中の溶存酸素や重炭酸イオンや二酸化炭素によるｐＨの低下で、水蒸気や復水系統の熱交換器や配管等を構成する金属が腐食する。この腐食を抑制するために、特に、薬剤を用いる方法が広く実施されている。
【０００３】
この薬剤は、主に、酸素や二酸化炭素等の腐食性因子を含む水蒸気や復水が金属表面に直接接触しないように、金属表面に防食性の皮膜を形成する皮膜性薬剤と、水に含まれる二酸化炭素を中和する中和性薬剤とに大別されるが、腐食をより効果的に抑制するために、皮膜形成の機能と中和の機能とを一剤で備えるものが提案されている（特公平４−４５５９０号公報参照）。これは、炭素数が１０〜２４個の長鎖脂肪族アミンと、アルカノールアミン化合物と、炭素数が８〜２４個の脂肪族アルカリ金属塩とを含むものである。この薬剤において、長鎖脂肪族アミンは皮膜形成機能を、アルカノールアミン化合物は中和の機能を、脂肪族アルカリ金属塩は、長鎖脂肪族アミンを水系にエマルジョン化して分散させる界面活性剤の役割をそれぞれ担っている。
【０００４】
しかしながら、上述の皮膜形成機能と中和機能とを兼ね備えた水性エマルジョン系薬剤は、保存安定性が不十分であり、特に高温環境での長期的な保存に適さない欠点がある。このため、安定性の向上のために、界面活性剤の種類と中和剤であるアミンの種類を替えて幾つかの改良提案がなされている（例えば特開平１１−３３５８７８号公報、特開２００２−２５６４６２号公報参照）。これらの薬剤は、炭素数が１０〜２４の長鎖脂肪族アミン化合物と脂肪族アミノアルコール化合物とポリオキシエチレンソルビタン脂肪酸エステルとを含む組み合わせ、或いは炭素数が１０〜２４の長鎖脂肪族アミン化合物と脂肪族アミノアルコール化合物とポリグリセリンエステル化合物とを含む組み合わせなどであり、基本的には長鎖脂肪族アミン化合物と脂肪族アミノアルコール化合物と界面活性剤の配合系の腐食抑制剤となっている。
【特許文献１】特公平４−４５５９０号公報
【特許文献２】特開平１１−３３５８７８号公報
【特許文献３】特開２００２−２５６４６２号公報
【発明の開示】
【発明が解決しようとする課題】
【０００５】
皮膜形成機能と中和機能とを兼ね備えた水性エマルジョン系腐食抑制剤については、保存安定性の向上を目的に、改良提案がなされているが、特開平１１−３３５８７８号公報及び特開２００２−２５６４６２号公報の実施例にも示されるように、これらの改良薬剤を製造する方法は、まず、長鎖脂肪族アミン化合物と脂肪族アミノアルコール化合物とポリグリセリンエステル化合物、或いは長鎖脂肪族アミン化合物と脂肪族アミノアルコール化合物とポリオキシエチレンソルビタン脂肪酸エステルの混合液を調製した後、これを冷水中に滴下して水性エマルジョン化を行うという、２段階のバッチ製法である。このような２段階製法では、反応釜等の設備を複数保有する必要があり、また、製造後の洗浄廃液の排出量も多く、しかも、この洗浄廃液は脂肪酸等のＣＯＤを含むものであり、環境に対する負荷も問題となる。
【０００６】
しかも、これらの改良された水性エマルジョン系薬剤であっても、未だに長期保存安定性は十分ではなく、特に高温環境ではゲル化（増粘）しやすく、実際の使用に関しては高粘度ポンプが必要になるという欠点があった。
【０００７】
本発明は、皮膜形成機能と中和機能とを兼ね備えた腐食抑制剤であって、高温環境でも長期間安定的に保存することができ、しかも１バッチで容易に製造することが可能な腐食抑制剤を提供することを目的とする。
【課題を解決するための手段】
【０００８】
本発明（請求項１）の腐食抑制剤は、次の（Ａ）〜（Ｃ）の各群の成分を含有することを特徴とする。
（Ａ）炭素数が１０〜２２個の長鎖脂肪族アミン
（Ｂ）ポリエチレングリコール脂肪酸エステルを含む界面活性剤
（Ｃ）２−アミノ−２−メチル−プロパノール、モルホリン、及びモノイソプロパノールアミンよりなる群から選ばれる１種又は２種以上の水溶性アミン
【０００９】
請求項２の腐食抑制剤は、請求項１において、（Ａ）長鎖脂肪族アミン、（Ｂ）界面活性剤及び（Ｃ）水溶性アミンが水性媒体中にエマルジョン化してなる腐食抑制剤であって、（Ａ）長鎖脂肪族アミンの含有量が０．３〜２．０重量％で、（Ｂ）界面活性剤の含有量が２〜４．５重量％で、（Ｃ）水溶性アミンの含有量が０．５〜５０重量％であることを特徴とする。
【００１０】
請求項３の腐食抑制剤は、請求項１又は２において、（Ｂ）界面活性剤が、ポリエチレングリコール脂肪酸エステルとプロピレングリコール脂肪酸エステル及び／又はグリセリン脂肪酸エステルとを含むことを特徴とする。
【００１１】
請求項４の腐食抑制剤は、請求項３において、（Ｂ）成分のポリエチレングリコール脂肪酸エステルとプロピレングリコール脂肪酸エステル及び／又はグリセリン脂肪酸エステルとの含有割合が、重量比でポリエチレングリコール脂肪酸エステル：プロピレングリコール脂肪酸エステル及び／又はグリセリン脂肪酸エステル＝２：１〜１００：１であることを特徴とする。
【発明の効果】
【００１２】
本発明によれば、皮膜形成機能と中和機能とを兼ね備えた腐食抑制剤であって、高温環境でも、ゲル化（増粘）等の性状変化の問題がなく、長期間、安定的に保存することができる腐食抑制剤が提供される。しかも、この腐食抑制剤は、長鎖脂肪族アミン、界面活性剤、水溶性アミンを製造釜に入れて加熱攪拌して均一溶液とし、そこに水を投入して乳化し、攪拌しながら徐々に冷却することで、一バッチで容易に製造することができるため、製造釜は一つで良く、また、廃液排出量も大幅に低減されるため、工業的に極めて有利である。
【００１３】
本発明の腐食抑制剤は、（Ａ）長鎖脂肪族アミンの含有量が０．３〜２．０重量％で、（Ｂ）界面活性剤の含有量が２〜４．５重量％で、（Ｃ）水溶性アミンの含有量が２０〜４０重量％であることが好ましい。また、（Ｂ）成分は、ポリエチレングリコール脂肪酸エステルとプロピレングリコール脂肪酸エステル及び／又はグリセリン脂肪酸エステルとを含むことが好ましく、その場合において、ポリエチレングリコール脂肪酸エステルとプロピレングリコール脂肪酸エステル及び／又はグリセリン脂肪酸エステルとの含有割合は、重量比でポリエチレングリコール脂肪酸エステル：プロピレングリコール脂肪酸エステル及び／又はグリセリン脂肪酸エステル＝２：１〜１００：１であることが好ましい。
【発明を実施するための最良の形態】
【００１４】
以下に本発明の腐食抑制剤の実施の形態を詳細に説明する。
【００１５】
本発明の腐食抑制剤は、次の（Ａ）〜（Ｃ）の各群の成分を含有することを特徴とする。
（Ａ）炭素数が１０〜２２個の長鎖脂肪族アミン（以下「（Ａ）成分」と称す場合がある。）
（Ｂ）ポリエチレングリコール脂肪酸エステルを含む界面活性剤（以下「（Ｂ）成分」と称す場合がある。）
（Ｃ）２−アミノ−２−メチル−プロパノール、モルホリン、及びモノイソプロパノールアミンよりなる群から選ばれる１種又は２種以上の水溶性アミン（以下「（Ｃ）成分」と称す場合がある。）
【００１６】
（Ａ）成分の炭素数が１０〜２２個の長鎖脂肪族アミンは、金属の表面に対し、水による腐食を抑制するための皮膜を形成するための成分であり、長鎖脂肪族基の炭素数が１０〜２２個、好ましくは１２〜２０個のものである。この炭素数が１０個未満の場合は、金属に対して皮膜を形成しにくくなる可能性があり、腐食抑制機能が不十分になる可能性がある。逆に、炭素数が２２個を超える場合は、腐食抑制剤のエマルジョンがゲル化しやすくなり、安定性が損なわれる可能性がある。
【００１７】
なお、この長鎖脂肪族アミンを構成する長鎖脂肪族基は、不飽和結合を含んでいてもよい。また、この長鎖脂肪族アミンを構成するアミノ基は、その水素部分がメチル基やエチル基などの炭化水素基により、適宜置換されていてもよい。さらに、この長鎖脂肪族アミンは、脂肪酸塩であってもよい。この場合、脂肪酸塩を構成する脂肪酸としては、例えば、オレイン酸、ラウリン酸およびステアリン酸を挙げることができる。
【００１８】
（Ａ）成分の長鎖脂肪族アミンのうち、好ましいものとしては、例えば、ドデシルアミン、トリデシルアミン、テトラデシルアミン、ヘプタデシルアミン、ヘキサデシルアミン、オクタデシルアミン、ノナデシルアミン、エイコシルアミン、ドコシルアミンなどの飽和脂肪族アミン、オレイルアミン、リシノレイルアミン、リノレイルアミン、リノレニルアミンなどの不飽和脂肪族アミン、ヤシ油アミン、硬化牛脂アミンなどの混合アミンなどを挙げることができる。なお、長鎖脂肪族アミンは、２種類以上のものが併用されてもよい。
【００１９】
これらの長鎖脂肪族アミンの具体例うち、特に好ましいものは、オクタデシルアミンである。オクタデシルアミンは、米国ＦＤＡ規格において、ボイラ水用添加剤として使用が認められており、これを（Ａ）成分として用いた場合には、ボイラから発生した蒸気が漏れて食品と接触しても安全性の面で問題がないので、食品製造業においても使用できる利点を有する。
【００２０】
（Ｂ）成分の界面活性剤は、ポリエチレングリコール脂肪酸エステルを含み、好ましくは、ポリエチレングリコール脂肪酸エステルと、プロピレングリコール脂肪酸エステル及び／又はグリセリン脂肪酸エステルとの組み合わせよりなる。界面活性剤としては、ポリエチレングリコール脂肪酸エステルのみを用いることも可能であるが、保存安定性に優れた腐食抑制剤を実現するためには、ポリエチレングリコール脂肪酸エステルとプロピレングリコール脂肪酸エステル及び／又はグリセリン脂肪酸エステルとを組み合わせて使用することが好ましい。これらポリエチレングリコール脂肪酸エステルは米国ＦＤＡ規格の記載物質であり、プロピレングリコール脂肪酸エステル、グリセリン脂肪酸エステルは食品添加物として認められており、安全性の面で好適である。
【００２１】
ポリエチレングリコール脂肪酸エステルの脂肪酸としては、炭素数８〜２４、特に１０〜２２の脂肪酸が好ましく、具体的には、オレイン酸、ラウリン酸、ステアリン酸、ヤシ油脂肪酸、トール油脂肪酸等が挙げられる。
【００２２】
一方、ポリエチレングリコール（ＰＥＧ）としては、ＰＥＧ４００（平均分子量が４００）、ＰＥＧ６００（平均分子量が６００）、ＰＥＧ３０００（平均分子量が３０００）等が挙げられる。
【００２３】
ポリエチレングリコール脂肪酸エステルとしては、ＨＬＢが６〜１８、望ましくは８〜１４のもの、具体的にはＰＥＧ４００ジオレイン酸エステル、ＰＥＧ４００ヤシ油脂肪酸エステル、ＰＥＧ６００トール油脂肪酸エステル、ＰＥＧ４００モノラウリン酸エステル、ＰＥＧ６００モノラウリン酸エステル、ＰＥＧ４００モノオレイン酸エステル、ＰＥＧ６００モノオレイン酸エステル、ＰＥＧ４００モノステアリン酸エステル、ＰＥＧ６００ステアリン酸エステル、ＰＥＧ３０００モノステアリン酸エステル等が挙げられる。これらのポリエチレングリコール脂肪酸エステルは１種を単独で用いても良く、２種以上を併用しても良い。
【００２４】
プロピレングリコール脂肪酸エステルとしては、ＨＬＢが１〜９、望ましくは２〜６のものが良く、プロピレングリコールと、ポリエチレングリコール脂肪酸エステルの脂肪酸として例示したものと同様の脂肪酸とのエステルが挙げられる。また、グリセリン脂肪酸エステルとしては、ＨＬＢが１〜９、望ましくは２〜８のものが良く、グリセリンとポリエチレングリコール脂肪酸エステルの脂肪酸として例示したものと同様の脂肪酸とのエステルが挙げられる。プロピレングリコール脂肪酸エステル及びグリセリン脂肪酸エステルはそれぞれ１種を単独で使用しても良く、２種以上を混合して用いても良い。また、プロピレングリコール脂肪酸エステルの１種又は２種以上と、グリセリン脂肪酸エステルの１種又は２種以上とを併用しても良い。
【００２５】
（Ｃ）成分の水溶性アミンは、水に含まれる二酸化炭素を中和するための成分であり、水溶性アミンとして特に限定されるものではないが、米国ＦＤＡ規格記載品である２−アミノ−２−メチル−プロパノール、モルホリン、モノイソプロパノールアミンが好ましい。
これらの水溶性アミンは１種を単独で使用しても良く、２種以上を混合して用いても良い。
【００２６】
本発明の腐食抑制剤は、（Ａ）成分、（Ｂ）成分及び（Ｃ）成分を水等の水性媒体中にエマルジョン化させた組成物として提供されるが、このような腐食抑制剤中の（Ａ）成分である前述の長鎖脂肪族アミンの含有量は、０．３〜２．０重量％、特に０．５〜１．０重量％であることが好ましい。（Ａ）成分の長鎖脂肪族アミン含有量が０．３重量％未満では金属に対して腐食防止用の所要の皮膜を形成するのが困難になる可能性があり、また、このような皮膜を形成するための腐食抑制剤使用量が過大となって不経済である上に、腐食抑制剤そのものの安定性、特に乳化安定性が損なわれる可能性がある。逆に、２．０重量％を超える場合は、腐食抑制剤がゲル化し易くなり、金属部材に対して所要の皮膜を形成するのが困難になったり、狭小な金属配管を閉塞させる可能性がある。また、腐食抑制剤が相分離しやすくなり、乳化安定性が低下する可能性がある。
【００２７】
また、腐食抑制剤中の（Ｂ）成分の界面活性剤の含有量は、２〜４．５重量％、特に２．５〜４．０重量％であることが好ましい。（Ｂ）成分の界面活性剤の含有量が２重量％未満では、腐食抑制剤の保存安定性が不十分であり、４．５重量％よりも多くても、それに見合う効果の向上は得られず、界面活性剤使用量が増大して不経済である。
【００２８】
なお、（Ｂ）成分としては、ポリエチレングリコール脂肪酸エステルとプロピレングリコール脂肪酸エステル及び／又はグリセリン脂肪酸エステルとを併用することが好ましく、ポリエチレングリコール脂肪酸エステルとプロピレングリコール脂肪酸エステル及び／又はグリセリン脂肪酸エステルとの使用割合は、重量比でポリエチレングリコール脂肪酸エステル：プロピレングリコール脂肪酸エステル及び／又はグリセリン脂肪酸エステル＝２：１〜１００：１、特に４：１〜６０：１であることが好ましい。この範囲よりポリエチレングリコール脂肪酸エステルが多くプロピレングリコール脂肪酸エステル及び／又はグリセリン脂肪酸エステルが少なくても、逆にポリエチレングリコール脂肪酸エステルが少なくプロピレングリコール脂肪酸エステル及び／又はグリセリン脂肪酸エステルが多くても、これらを併用することによる本発明の保存安定性の向上効果を十分に得ることができない。
【００２９】
また、（Ｃ）成分の水溶性アミンの腐食抑制剤中の含有量は０．５〜５０重量％、特に２０〜４０重量％であることが好ましい。（Ｃ）成分の水溶性アミンの含有量が上記範囲より少ないと炭酸ガスの中和がしにくくなる可能性があり、多いと腐食抑制剤の乳化安定性が低下する可能性がある。
【００３０】
このような本発明の腐食抑制剤は、（Ａ）成分の長鎖脂肪族アミンと、（Ｂ）成分の界面活性剤と、（Ｃ）成分の水溶性アミンとを製造釜に入れて６０〜７０℃程度に加熱攪拌して均一な溶液とし、その後、ここへ所定量の水を投入して製造釜を４０〜６０℃に保温しながら１〜８時間程度攪拌し、その後、攪拌しながら徐々に室温まで冷却することにより、一つの製造釜で容易に調製することができる。
【００３１】
なお、本発明の腐食抑制剤は、前述の（Ａ）成分〜（Ｃ）成分以外に、必要に応じて腐食抑制剤の慣用成分やその他の補助添加成分を任意に含有することができる。このような任意添加剤の例としては、エチレングリコール、プロピレングリコール、ブチレングリコール、ヘキシレングリコール、グリセリンなどの可溶化剤、金属イオン封鎖剤、凍結防止剤などが挙げられる。
【００３２】
本発明の腐食抑制剤は、供給水又は蒸気に対し、アミン添加量として０．１〜２００ｍｇ／Ｌ、好ましくは１〜１００ｍｇ／Ｌの濃度となるように連続的あるいは間欠的に添加することによって、金属部分の腐食を有効に抑制することができる。
【実施例】
【００３３】
以下に実施例及び比較例を挙げて本発明をより具体的に説明する。
【００３４】
実施例１〜５、比較例１，２
（腐食抑制剤の調製）
表１に示す配合で（Ａ）〜（Ｃ）成分或いはその他の成分を製造釜に仕込み、６０〜７０℃に加熱攪拌して均一に溶解した。次に水を表１に示す量投入し、製造釜を４５〜５０℃に保温して３〜４時間攪拌した。その後、攪拌しながら徐々に室温まで冷却した。
【００３５】
【表１】
2008088516.tif 000002
【００３６】
（保存安定性の評価）
各例で調製された薬剤を２５℃又は４５℃の恒温槽内にそれぞれ静置保管し、適時取り出して粘度の経時変化を調べ、結果を表２に示した。
【００３７】
【表２】
2008088516.tif 000003
【００３８】
表２より、本発明の腐食抑制剤は４５℃での保管においても粘度は殆ど変化せず、安定性に優れるが、比較例の腐食抑制剤は４５℃の保管で増粘し、性状が変化することが明らかである。
【００３９】
（腐食抑制効果の評価）
各例で調製された腐食抑制剤について、以下のようにして、テストボイラを用いた蒸気復水系の腐食抑制効果を評価し、結果を表３に示した。
圧力１ＭＰａの蒸気発生器に軟化水を供給して連続運転し、蒸気凝縮水中に軟鋼製のテストピースを浸漬し、４８時間経過後の腐食速度を調べた。蒸気発生器には脱酸素剤の添加を併せて行い、溶存酸素濃度１ｍｇ／Ｌ以下に調整した。蒸気凝縮水の温度は約４０℃に保持した。軟化水は野木町水を処理したもので平均的な酸消費量（ｐＨ４．８）は４０ｍｇ−ＣａＣＯ３／Ｌであった。各腐食抑制剤の添加量は１００ｍｇ／Ｌ−給水（アミン添加量として水溶性アミン３０ｍｇ／Ｌ、オクタデシルアミン０．７ｍｇ／Ｌ）とした。
なお、腐食抑制剤を添加しない場合の腐食速度をブランクとして表３に記載した。
【００４０】
【表３】
2008088516.tif 000004
【００４１】
表３より、本発明の腐食抑制剤は腐食抑制効果は従来品と同等であり、優れた効果を示すことが分かる。